이제 도면 을 참조 하 여 면광원 장치 를 제작 하 는 방법 을 도 9 의 단면도 를 이용 하 여 상세히 설명 하 면 다음 과 같 다 . 도 5 의 ( a ) , ( b ) 와 같이 구성 된 하 부판 ( 50 ) 위 에 도 6 과 같 은 하 부판 과 동일 한 반사판 ( 54 ) 와 형광체 ( 53 ) 가 도포 된 측면 프레임 ( 60 ) 을 유리 실링제 ( 52 ) 를 이용 하 여 접합 한 후 형광체 ( 72 ) 만 도포 된 상부 판 ( 70 ) 을 유리 실링제 ( 52 ) 를 이용 하 여 접합 한다 . 또한 , 세라믹 - 유리 복합체 충 방전 소자 ( 40 ) 의 측면 44 가 측면 프레임 61 의 홀 ( 62 ) 에 노출 되 도록 한 후 경 계면 도 유리 실링제 를 이용 하 여 접합 한다 . 이렇게 접합 된 상태 에서 유리 실링제 의 열처리 온도 인 500 oC 근처 로 30 분 간 열처리 하 면 배기구 ( 66 ) 만 열려진 상태 로 완전 밀봉 되 어 진다 . 접합 이 완료 된 후 배기구 ( 66 ) 를 통하 여 내부 에 진공 을 형성 한 후 네온 , 아르곤 가스 와 수은 가스 를 주입 한다 . 이때 수은 방전 이 아닌 경우 네온 - 아르곤 과 제논 가스 만 을 주입 할 수 있 다 . 가스 주입 이 완료 된 후 용접기 를 이용 하 여 배기구 ( 66 ) 를 용접 한다 . 이 와 같 은 공정 을 거친 후 완성 된 면광원 장치 를 도 10 에 나타내 었 으며 . 노출 된 측면 전극 ( 43 ) 을 이용 하 여 구동회 로 ( 80 ) 와 도선 ( 81 ) 을 이용 하 여 연결 한 상태 를 나타내 었 다 . 이때 , 발생 하 는 발광 원리 를 도 11 를 이용 하 여 설명 한다 .